ШИХТОВОЙ СОСТАВ ГЛАЗУРИ
GLASE COMPOSITION

Изобретение относится к промышленности строительных материалов и касается составов глазурей для нанесения на плитку, изразцы, керамические изделия хозяйственно-бытового назначения.
Известен шихтовой состав глазури, содержащий, мас.%: пегматит 26,0-30,0; кварцевый песок 20,0-21,0; бура 5,0-33,0; сода кальцинированная 3,0-6,0; карбонат стронция 3,0-15,0; доломит 2,0-5,0; борная кислота 5,0-26,0 [1].
Задача изобретения состоит в повышении термостойкости глазури.
Технический результат достигается тем, что шихтовой состав глазури, содержащий пегматит, кварцевый песок, буру, соду кальцинированную, карбонат стронция, доломит, дополнительно содержит глинозем и кремнефтористый натрий, причем компоненты находятся при следующем соотношении, мас.%: пегматит 35,0-40,0; кварцевый песок 35,5-38,0; бура 6,0-8,0; сода кальцинированная 1,0-1,5; карбонат стронция 1,0-1,5; доломит 1,0-1,5; глинозем 10,0-15,0; кремнефтористый натрий 2,0-3,0.
Компоненты дозируют согласно выбранному из таблицы составу.
Таблица
Компоненты
Содержание, мас.%, в составах
1
2
Пегматит
35,0
40,0
Кварцевый песок
35,5
38,0
Бура
8,0
6,0
Сода кальцинированная
1,0
1,5
Карбонат стронция
1,0
1,5
Доломит
1,5
1,0
Глинозем
15,0
10,0
Кремнефтористый натрий
3,0
2,0
Термостойкость глазури, °C
~250
~250
Компоненты измельчают и смешивают. Полученный шихтовой состав глазури сплавляют при температуре 1450-1500°C, расплав гранулируют в воду и подвергают помолу до полного прохождения через сетку 0056. Затем подготавливают глазурную суспензию с влажностью 45-50%. Суспензию наносят в виде тонкого слоя на поверхность отформованных и высушенных керамических изделий, подсушивают на воздухе и обжигают при температуре 1050-1150°C.
Источники информации
1. SU 872515, C04B 41/15, 1981.